【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
複数のフィラメントを含む糸条であって、前記フィラメントのそれぞれは、第１のポリマーの明確な連続した均一密度の鞘と、第２のポリマーの明確な連続した芯とを有し、前記鞘は、前記芯を取り囲み、
前記フィラメントは、溶媒に前記第１のポリマーを含有する第１のポリマー溶液を、同じ溶媒に前記第２のポリマーを含有する第２のポリマー溶液とともに押し出すことによって作製され、及び更に、
前記第１のポリマー溶液は、無塩であり、且つ前記第２のポリマー溶液は、前記第２の溶液における塩、前記第２のポリマー、及び前記溶媒の量に基づいて、少なくとも４重量％の無機塩を含み、
前記第１のポリマーは、前記第２のポリマーの熱分解温度より少なくとも５０℃低い熱分解温度を更に有する、糸条。
【請求項２】
前記第１のポリマーは、ポリアクリロニトリルであり、且つ前記第２のポリマーは、アラミドである、請求項１に記載の糸条。
【請求項３】
前記アラミドは、ポリ（メタフェニレンイソフタルアミド）である、請求項２に記載の糸条。
【請求項４】
前記ポリアクリロニトリルは、モダクリルコポリマーであり、且つ前記アラミドは、ポリ（メタフェニレンイソフタルアミド）である、請求項２に記載の糸条。
【請求項５】
フィラメントを含む糸条を形成するプロセスであって、前記フィラメントのそれぞれは、第１のポリマーの明確な連続した均一密度の鞘と、第２のポリマーの明確な連続した芯とを含み、前記鞘は、前記芯を取り囲み、
前記第１のポリマーは、前記第２のポリマーの熱分解温度より少なくとも５０℃低い熱分解温度を有し、前記プロセスは、
ａ）溶媒に前記第１のポリマーを含有する第１のポリマー溶液と、同じ溶媒に前記第２のポリマーを含有する第２のポリマー溶液とを形成する工程であって、前記第１のポリマー溶液は、無塩であり、且つ前記第２のポリマー溶液は、前記第２の溶液における塩、前記第２のポリマー、及び前記溶媒の量に基づいて、少なくとも４重量％の無機塩を含む、工程と、
ｂ）前記第１のポリマー溶液及び前記第２のポリマー溶液のための別個の注入口と、ドープフィラメントを紡糸するための複数の排出キャピラリとを有する紡糸口金アセンブリを提供する工程と、
ｃ）前記排出キャピラリを通して前記第１及び前記第２の溶液の複数の結合流を紡糸セルに押し出すことにより、前記第１のポリマー溶液の鞘及び前記第２のポリマー溶液の芯を有する複数のドープフィラメントを形成する工程と、
ｄ）前記ドープフィラメントを前記紡糸セルにおける加熱されたガスと接触させて前記ドープフィラメントから溶媒を除去して、溶媒が減少したフィラメントを形成する工程であって、前記加熱されたガスは、前記ドープフィラメントが前記紡糸セルにおける前記第１のポリマーの前記熱分解温度未満に留まるような温度を有する、工程と、
ｅ）前記溶媒が減少したフィラメントを水性液体でクエンチして前記フィラメントを冷却し、ポリマーフィラメントの糸条を形成する工程と、
ｆ）前記ポリマーフィラメントの糸条から溶媒を更に抽出する工程と
を含む、プロセス。
【請求項６】
前記第１のポリマーは、２１を超える限界酸素指数を有するか、又は前記第１のポリマー溶液は、前記第１のポリマーの前記限界酸素指数を２１超に増加させる添加剤を備え、且つ前記第２のポリマーは、２４を超える限界酸素指数を有する、請求項５に記載のプロセス。
【手続補正２】
【補正対象書類名】明細書
【補正対象項目名】００９０
【補正方法】変更
【補正の内容】
【００９０】
糸条におけるそれぞれのフィラメントは、２．１８デニールの線密度を有した。４つのフィラメント糸条は、１デニール当たり４．２６グラムの引張り強さ、４５．１％の破断伸び、及び１デニール当たり８２グラムの引張り弾性率を有した。
次に、本発明の好ましい態様を示す。
１．  複数のフィラメントを含む糸条であって、前記フィラメントのそれぞれは、第１のポリマーの明確な連続した均一密度の鞘と、第２のポリマーの明確な連続した芯とを有し、前記鞘は、前記芯を取り囲み、
前記フィラメントは、溶媒に前記第１のポリマーを含有する第１のポリマー溶液を、同じ溶媒に前記第２のポリマーを含有する第２のポリマー溶液とともに押し出すことによって作製され、及び更に、
前記第１のポリマー溶液は、無塩であり、且つ前記第２のポリマー溶液は、前記第２の溶液における塩、前記第２のポリマー、及び前記溶媒の量に基づいて、少なくとも４重量％の無機塩を含み、
前記第１のポリマーは、前記第２のポリマーの熱分解温度より少なくとも５０℃低い熱分解温度を更に有する、糸条。
２．  前記第１のポリマーの前記熱分解温度は、前記第２のポリマーの前記熱分解温度より少なくとも７５℃低い、上記１に記載の糸条。
３．  前記第１のポリマーは、ポリアクリロニトリルであり、且つ前記第２のポリマーは、アラミドである、上記１に記載の糸条。
４．  前記ポリアクリロニトリルポリマーは、
ｉ）アクリロニトリルホモポリマー、
ｉｉ）塩化ビニル若しくは塩化ビニリデンとのアクリロニトリルのコポリマー、又は任意のその他のモダクリルコポリマー、又は
ｉｉｉ）酢酸ビニル及び／若しくはアクリル酸メチル、並びに／又はスチレンスルホン酸とのアクリロニトリルのコポリマー
である、上記３に記載の糸条。
５．  前記アラミドは、ポリ（メタフェニレンイソフタルアミド）である、上記３に記載の糸条。
６．  前記ポリアクリロニトリルは、モダクリルコポリマーであり、且つ前記アラミドは、ポリ（メタフェニレンイソフタルアミド）である、上記３に記載の糸条。
７．  前記第１のポリマーは、２１を超える限界酸素指数を有するか、又は前記第１のポリマーの前記限界酸素指数を２１超の値に増加させる添加剤を備え、且つ前記第２のポリマーは、２４を超えるＬＯＩを有する、上記１〜６のいずれか一項に記載の糸条。
８．  前記フィラメントを乾式紡糸することによって作製される、上記１〜６のいずれか一項に記載の糸条。
９．  前記第１のポリマー鞘は、前記糸条を着色するための染料又は顔料を含む、上記１〜６のいずれか一項に記載の糸条。
１０．  紫外光露光の２０時間後に１０以下の色の変化（デルタＥ＊）を有する、上記９に記載の糸条。
１１．  フィラメントを含む糸条を形成するプロセスであって、前記フィラメントのそれぞれは、第１のポリマーの明確な連続した均一密度の鞘と、第２のポリマーの明確な連続した芯とを含み、前記鞘は、前記芯を取り囲み、
前記第１のポリマーは、前記第２のポリマーの熱分解温度より少なくとも５０℃低い熱分解温度を有し、前記プロセスは、
ａ）溶媒に前記第１のポリマーを含有する第１のポリマー溶液と、同じ溶媒に前記第２のポリマーを含有する第２のポリマー溶液とを形成する工程であって、前記第１のポリマー溶液は、無塩であり、且つ前記第２のポリマー溶液は、前記第２の溶液における塩、前記第２のポリマー、及び前記溶媒の量に基づいて、少なくとも４重量％の無機塩を含む、工程と、
ｂ）前記第１のポリマー溶液及び前記第２のポリマー溶液のための別個の注入口と、ドープフィラメントを紡糸するための複数の排出キャピラリとを有する紡糸口金アセンブリを提供する工程と、
ｃ）前記排出キャピラリを通して前記第１及び前記第２の溶液の複数の結合流を紡糸セルに押し出すことにより、前記第１のポリマー溶液の鞘及び前記第２のポリマー溶液の芯を有する複数のドープフィラメントを形成する工程と、
ｄ）前記ドープフィラメントを前記紡糸セルにおける加熱されたガスと接触させて前記ドープフィラメントから溶媒を除去して、溶媒が減少したフィラメントを形成する工程であって、前記加熱されたガスは、前記ドープフィラメントが前記紡糸セルにおける前記第１のポリマーの前記熱分解温度未満に留まるような温度を有する、工程と、
ｅ）前記溶媒が減少したフィラメントを水性液体でクエンチして前記フィラメントを冷却し、ポリマーフィラメントの糸条を形成する工程と、
ｆ）前記ポリマーフィラメントの糸条から溶媒を更に抽出する工程と
を含む、プロセス。
１２．  前記第１のポリマーの前記熱分解温度は、前記第２のポリマーの前記熱分解温度より少なくとも７５℃低い、上記１１に記載のプロセス。
１３．  前記第１の溶液及び前記第２の溶液は、前記紡糸口金アセンブリで組み合わされ、且つ次いで前記複数の排出キャピラリのそれぞれの排出キャピラリを通して芯鞘型のドープフィラメントに押し出される、上記１１に記載のプロセス。
１４．  前記紡糸口金における前記複数の排出キャピラリは、複数の第１の開口部及び複数の第２の開口部を含み、前記第１の溶液は、前記複数の第１の開口部を通して紡糸され、且つ前記第２の溶液は、前記複数の第２の開口部を通して紡糸されて、複数の芯鞘型のドープフィラメントを形成する、上記１１に記載のプロセス。
１５．  前記第１のポリマーは、ポリアクリロニトリルであり、且つ前記第２のポリマーは、アラミドである、上記１１に記載のプロセス。
１６．  前記ポリアクリロニトリルポリマーは、
ｉ）アクリロニトリルホモポリマー、
ｉｉ）塩化ビニル若しくは塩化ビニリデンとのアクリロニトリルのコポリマー、又は任意のその他のモダクリルコポリマー、又は
ｉｉｉ）酢酸ビニル及び／若しくはアクリル酸メチル、並びに／又はスチレンスルホン酸とのアクリロニトリルのコポリマー
である、上記１５に記載のプロセス。
１７．  前記アラミドは、ポリ（メタフェニレンイソフタルアミド）である、上記１５に記載のプロセス。
１８．  前記ポリアクリロニトリルは、モダクリルコポリマーであり、且つ前記アラミドは、ポリ（メタフェニレンイソフタルアミド）である、上記１５に記載のプロセス。
１９．  前記第１のポリマーは、２１を超える限界酸素指数を有するか、又は前記第１のポリマー溶液は、前記第１のポリマーの前記限界酸素指数を２１超に増加させる添加剤を備え、且つ前記第２のポリマーは、２４を超える限界酸素指数を有する、上記１１〜１８のいずれか一項に記載のプロセス。